Al 2 O 3 는 변형 점 을 높 게 하 고 , 밀도 를 낮 게 하 는 성분 이 다 . Al 2 O 3 가 7 중량 % 미만 인 경우 에 는 유리 의 내열 성 을 악화 시키 며 , 11 중량 % 를 초과 하 면 유리 의 실투 ( 失透 ; devitrification ) 경향 이 커져 용융 유리 의 성형 이 곤란 해진다 . 따라서 7 ~ 11 중량 %, 바람직 하 게 는 8 ~ 10 중량 % 의 범위 로 한다 .